(57)【要約】      （修正有）【課題】強度が高く、靭性が高く、ホルムアルデヒドとキシレンの含有量が低く、防水と割れ防止の性能を有する混合材の非接着複合材料の製造方法を提供する。【解決手段】高周波による混合材の非接着複合材料の製造方法に関し、密度０．７ｋｇ／ｍ３以下の少なくとも２枚の木板を高周波加熱でプレス加工することにより作製し、隣接する木板１，３の間に縮退接続層を形成する方法であり、前処理、積層処理、加熱加圧処理、硬化処理、降温処理及び養生処理というステップを含む。本方法で製造した複合材料は、強度が高く、靭性が高く、ホルムアルデヒドとキシレンの含有量が低いという特徴を有し、それとともに防水と割れ防止の性能を有する。【選択図】図１
2020100131.tif 000002
【特許請求の範囲】
【請求項１】
密度０．７ｋｇ／ｍ３以下の少なくとも２枚の木板を高周波加熱でプレス加工することにより作製し、隣接する木板の間に縮退接続層を形成するステップを含み、
ａ．  前処理：木板を含水率８％−１８％、厚さ１０ｃｍ以下に処理し、前処理木板を作製し、
ｂ．  積層処理：２枚または２枚以上の前処理木板を少なくとも１つの荷重方向に重ねて配置し、積層木板を作製し、荷重方向は、直接圧力方向と間接圧力方向とを含み、
ｃ．  加熱加圧処理：積層木板の縮退接続層を木板温度８０ー１００℃に加熱し、４ー６ｍｉｎ保温し、受力方向に応じて予め設定された圧縮率に従って加圧処理を行い、
ｄ．  硬化処理：加熱加圧処理された木板を木板温度１８０−２２０℃に高周波加熱し、５−８ｍｉｎ保温し、硬化処理を行い、硬化木板を作製し、
ｅ．  降温処理：水冷技術で硬化処理された木板表面を５ー１５℃／ｍｉｎの速度で木板温度７０ー９０℃まで冷却し、水冷技術の水流速は０．９ー１．５ｍ／ｓであり、木板表面温度８５ー９０℃まで冷却する時、風冷却を行い、風速が９．２ー９．７ｍ／ｓであり、風の温度が５５ー６０℃であり、
ｆ．  養生処理：降温処理された木板を１５−２０日間常温で放置し、高周波による混合材の非接着複合材料を得る
というａーｆステップを含む
ことを特徴とする高周波による混合材の非接着複合材料の製造方法。
【請求項２】
加熱加圧処理と硬化処理の間には、加熱加圧処理された木材を木材温度１５０ー１５５℃に高周波で加熱し、５ー１０ｍｉｎ保温し、高周波数１５ー１７ＭＨｚ、加熱速度１５ー２０℃／ｍｉｎ、そして木材温度１００ー１１０℃に水で冷却し、冷却速度３ー５℃／ｍｉｎ、続いて２回目の圧縮を行う昇温圧縮処理も含まれる
請求項１に記載の高周波による混合材の非接着複合材料の製造方法。
【請求項３】
複合材料において隣接する２枚の木板の間に形成した縮退接続層は、締り嵌めのほぞ先とほぞ穴である。ステップｂ積層処理では、２枚または２枚以上の前処理木板を間接荷重方向に重ねて配置し、積層木板を作製する。隣接する第１の前処理木板と第２の前処理木板の密度は、それぞれρａとρａ以上のρｂであり、第１の前処理木板と第２の前処理木板が隣接する木目方向の縁部にはほぞ先とほぞ先の隙間を合わせたほぞ穴がそれぞれ設けられ、そのうち、ほぞ先に粗さＲａの少なくとも１つの粗面が設けられ、Ｒａ＝ｗ／ρａ、ｗ＞０である
請求項１に記載の高周波による混合材の非接着複合材料の製造方法。
【請求項４】
複合材料において隣接する２枚の木板の間に形成される縮退接続層は、２つの凹凸面と２つの凹凸面の間の熱可塑性樹脂薄膜である。ステップｂ積層ステップでは、２枚または２枚以上の前処理木板を直接荷重方向に重ねて配置し、積層木板を作製し、隣接する２枚の前処理木板の間に熱可塑性樹脂薄膜が設置される
請求項１に記載の高周波による混合材の非接着複合材料の製造方法。
【請求項５】
熱可塑性樹脂薄膜は、厚さ０．５ー０．９ｍｍ、粘度１５．６ー１６．４Ｐａ．ｓ、弾性８ー９×１０６Ｐａ・ｓのＰＶＢ中間膜であり、木板とＰＶＢ中間膜の接触面の面積比は１００：１ー１００：１００である
請求項４に記載の高周波による混合材の非接着複合材料の製造方法。
【請求項６】
複合材料において隣接する２枚の木板の間に形成される縮退接続層は、２つの係合された凹凸面であり、２つの凹凸面の非ピーク部と非ディップ部には熱可塑性樹脂薄膜がある
請求項４に記載の高周波による混合材の非接着複合材料の製造方法。
【請求項７】
2020100131.tif 000018
【請求項８】
ステップｄ硬化処理は高周波による加熱することであり、高周波の電極配列数をＮとし、前処理後の木板を電極配列が横に並べる方向に沿ってＮ個の部分に均等に分け、各部分の平均含水率Ｑを測定し、硬化処理過程で高周波加熱する場合の木板の温度をＴ、加熱時間をｔと仮定すると、Ｑ、Ｔ、ｔは、
８％≦Ｑ≦１０％の場合、１８０℃≦Ｔ≦１８５℃、１ｍｉｎ≦ｔ＜２ｍｉｎとし、
１０％＜Ｑ≦１２％の場合、１８５℃＜Ｔ≦１９０℃、２ｍｉｎ≦ｔ＜４ｍｉｎとし、
１２％＜Ｑ≦１４％の場合、１９０℃＜Ｔ≦２００℃、４ｍｉｎ≦ｔ＜５ｍｉｎとし、
１４％＜Ｑ≦１８％の場合、２００℃＜Ｔ≦２１０℃、５ｍｉｎ≦ｔ≦６ｍｉｎとする
請求項３に記載の高周波による混合材の非接着複合材料の製造方法。
【請求項９】
加熱加圧処理過程では、木板の中間領域と周囲領域を高周波でそれぞれ加熱し、中間領域の高周波数比と周囲領域の高周波数比は１：０．８８ー０．９４であり、硬化処理過程では、加熱圧縮処理された板の中間領域と周囲領域を高周波でそれぞれ加熱し、中間領域の高周波数比と周囲領域の高周波数比は１：０．９３ー０．９６である
請求項１に記載の高周波による混合材の非接着複合材料の製造方法。
【請求項１０】
ステップｃ加熱加圧処理された木板の厚さが１ｃｍ以下の場合、加熱加圧処理前の木板の上面または下面に電気絶縁布を被覆する
請求項１または２に記載の高周波による混合材の非接着複合材料の製造方法。
【発明の詳細な説明】
【技術分野】
【０００１】
本発明は、木板加工技術分野に属し、特に高周波による混合材の非接着複合材料の製造方法に関する。
【背景技術】
【０００２】
近年、複合材料に対する研究と応用は、非常に注目されており、複合材料は、さまざまな優れた性能を持ち、二次加工を必要とせず、取り付けやすく、しかしながら、従来の複合材料は、ホルムアルデヒド、キシレンなど人体に有害な有機材料を採用することが多く、人体の健康を危害し、人々のニーズを満たすことができないとともに、多種類の木板で作製した複合材料は、ハギ割れなどの問題があり、不良率が高く、生産コストを増加する。
【発明の概要】
【発明が解決しようとする課題】
【０００３】
上記技術的問題を解決するために、本発明は、ホルムアルデヒドとキシレンの含有量が低く、不良率が低く、また生産コストを低減する高周波による混合材の非接着複合材料の製造方法をさらに提供する。
【０００４】
本発明の具体的な技術的解決手段は以下のとおりである。
【０００５】
本発明に係る高周波による混合材の非接着複合材料の製造方法は、密度０．７ｋｇ／ｍ３以下の少なくとも２枚の木板を高周波加熱でプレス加工することにより作製し、隣接する木板の間に縮退接続層を形成することを主な方法とし、具体的には以下のａーｆステップを含む。
【０００６】
ａ．  前処理：木板を含水率８％−１８％、厚さ１０ｃｍ以下に処理し、前処理木板を作製し。
【０００７】
ｂ．  積層処理：２枚または２枚以上の前処理木板を少なくとも１つの荷重方向に重ねて配置し、積層木板を作製し、荷重方向は、直接圧力方向と間接圧力方向とを含み。
【０００８】
ｃ．  加熱加圧処理：積層木板の縮退接続層を木板温度８０ー１００℃に加熱し、４ー６ｍｉｎ保温し、受力方向に応じて予め設定された圧縮率に従って加圧処理を行い。
【０００９】
ｄ．  硬化処理：加熱加圧処理された木板を木板温度１８０−２２０℃に高周波加熱し、５−８ｍｉｎ保温し、硬化処理を行い、硬化木板を作製し。
【００１０】
ｅ．  降温処理：水冷技術で硬化処理された木板表面を５ー１５℃／ｍｉｎの速度で木板温度７０ー９０℃まで冷却し、水冷技術の水流速は０．９ー１．５ｍ／ｓであり、木板表面温度８５ー９０℃まで冷却する時、風冷却を行い、風速が９．２ー９．７ｍ／ｓであり、風の温度が５５ー６０℃であり。
【００１１】
ｆ．  養生処理：降温処理された木板を１５−２０日間常温で放置し、高周波による混合材の非接着複合材料を得る。
【００１２】
ここで、前処理木板を積層処理前に錫紙やプラスチックで巻いて、前処理木板の含水率が周囲の環境によって変化する程度を軽減することを目的とし、荷重方向は、圧力方向が木板の積層方向と同じである直接荷重方向と、圧力方向が木板の積層方向に垂直である間接荷重方向に分けられ、降温処理の過程で、木材の大きさと材質によって、３０−５０℃まで適切に冷却することができ、実際の生産の中で、必要に応じて低い温度まで冷却する場合、コンベアの長さを延長することによって実現される。また、冷却時に木材の上下面に１８０−２２０℃の金属板を置く必要があり、好ましくは、金属板と木材の面積比が１．４−１．６：１である。水冷技術は金属板を水で冷却することであり、金属板の表面温度が高いため、金属板に大量の水で注ぎ込む場合、金属板の温度は蒸気で低下し、さらに木材を等速に冷却し、冷却効果を高めることができ、当然ながら、冷却時の金属板と高周波加熱時の金属板は、同一又は異なる金属板であってもよい。本発明において以上の方法で作製した複合材料は、木板の密度、比重、縦紋の圧縮強度と曲げ強度を増大させることができ、そして、強度が高く、防水性に優れ、変形しなく、使用時に直接切削すればよく、塗装を施さなくても塗装面の効果を達成することができる。
【００１３】
さらに改良して、加熱加圧処理と硬化処理の間には、加熱加圧処理された木材を木材温度１５０ー１５５℃に高周波加熱し、５ー１０ｍｉｎ保温し、高周波数１５ー１７ＭＨｚ、加熱速度１５ー２０℃／ｍｉｎ、そして木材温度１００ー１１０℃に水で冷却し、冷却速度３ー５℃／ｍｉｎ、続いて２回目の圧縮を行う昇温圧縮処理も含まれる。
【００１４】
加熱加圧処理後に木材をさらに昇温圧縮処理し、木材が吸水する構造を再圧縮し、圧縮後の木材の吸水可能性をなくし、安定性を顕著に高め、その吸水性能を低下させることを目的とする。２回目の圧縮率＝５−１０％。
【００１５】
好ましくは、風向と木板の上下面とのなす角度がいずれも５５ー５８°である。
【００１６】
さらに改良して、複合材料において隣接する２枚の木板の間に形成した縮退接続層は、締り嵌めのほぞ先とほぞ穴である。ステップｂ積層処理では、２枚または２枚以上の前処理木板を間接荷重方向に重ねて配置し、積層木板を作製する。隣接する第１の前処理木板と第２の前処理木板の密度は、それぞれρａとρａ以上のρｂであり、第１の前処理木板と第２の前処理木板が隣接するテクスチャ方向の縁部にはほぞ先とほぞ先の隙間を合わせたほぞ穴がそれぞれ設けられ、そのうち、ほぞ先に粗さＲａの少なくとも１つの粗面が設けられ、Ｒａ＝ｗ／ρａ、ｗ＞０、ｗは０より大きい係数であり、粗さＲａの単位はμｍである。
【００１７】
さらに改良して、複合材料において隣接する２枚の木板の間に形成される縮退接続層は、２つの凹凸面と２つの凹凸面の間の熱可塑性樹脂薄膜である。ステップｂ積層ステップでは、２枚または２枚以上の前処理木板を直接荷重方向に重ねて配置し、積層木板を作製し、隣接する２枚の前処理木板の間に熱可塑性樹脂薄膜が設置される。
【００１８】
さらに改良して、熱可塑性樹脂薄膜は、厚さ０．５ー０．９ｍｍ、粘度１５．６ー１６．４Ｐａ．ｓ、弾性８ー９×１０６Ｐａ・ｓのＰＶＢ中間膜であり、木板とＰＶＢ中間膜の接触面の面積比は１００：１ー１００：１００である。
【００１９】
ここで、ＰＶＢ膜は、当該技術の効果を実現可能ないずれかのＴＶＢ膜を採用してもよい。本発明は熱可塑性樹脂膜をＰＶＢ中間膜に具体的に限定することで、複合材料の各性能指標をさらに高めることができる。
【００２０】
さらに改良して、複合材料において隣接する２枚の木板の間に形成される縮退接続層は、２つの係合された凹凸面であり、２つの凹凸面の非ピーク部と非ディップ部には熱可塑性樹脂薄膜があり、図１を参照されたい。
【００２１】
さらに改良して、ステップｃの予め設定された圧縮率Ｐは、圧縮後の密度が圧縮前のいずれかの木板密度よりも高くなるように、以下の方法で予め設定する。
【００２２】
2020100131.tif 000003
【００２３】
2020100131.tif 000004
【００２４】
本発明は、圧縮率と密度の関係を限定することで、圧縮率の不足による複合材料の各性能が悪く、又は過圧縮による複合材料の割れが生じるなどの問題を回避することができる。
【００２５】
さらに改良して、ステップｄ硬化処理は高周波による加熱することであり、高周波の電極配列数をＮとし、前処理後の木板を電極配列が横に並べる方向に沿ってＮ個の部分に均等に分け、各部分の平均含水率Ｑを測定し、硬化処理過程で高周波加熱する場合の木板の温度をＴ、加熱時間をｔと仮定すると、Ｑ、Ｔ、ｔは以下の条件を満たす。
【００２６】
８％≦Ｑ≦１０％の場合、１８０℃≦Ｔ≦１８５℃、１ｍｉｎ≦ｔ＜２ｍｉｎとし、
１０％＜Ｑ≦１２％の場合、１８５℃＜Ｔ≦１９０℃、２ｍｉｎ≦ｔ＜４ｍｉｎとし
１２％＜Ｑ≦１４％の場合、１９０℃＜Ｔ≦２００℃、４ｍｉｎ≦ｔ＜５ｍｉｎとし
１４％＜Ｑ≦１８％の場合、２００℃＜Ｔ≦２１０℃、５ｍｉｎ≦ｔ≦６ｍｉｎとし
【００２７】
本発明では、木板を複数の部分に分けて、異なる部分では含水率が異なることにより高温処理過程の温度と加熱時間を設定することで、加熱不均一による複合材料の表面の糊化を回避することができる。
【００２８】
さらに改良して、加熱加圧処理過程では、木板の中間領域と周囲領域を高周波でそれぞれ加熱し、中間領域の高周波数比と周囲領域の高周波数比は１：０．８８ー０．９４である。硬化処理過程では、加熱圧縮処理された板の中間領域と周囲領域を高周波でそれぞれ加熱し、中間領域の高周波数比と周囲領域の高周波数比は１：０．９３ー０．９６である。
【００２９】
さらに改良して、ステップｃ加熱加圧処理された木板の厚さが１ｃｍ以下の場合、加熱加圧処理前の木板の上面または下面に電気絶縁布が被覆される。
【００３０】
本発明は、加熱加圧処理後の木板の厚さが１ｃｍ以下の場合に、前処理後の木板の上面または下面に電気絶縁布を設置することで、木板の厚さが不十分なため高周波に強いアークが発生し、さらに設備が焼損することを回避することができる。
【００３１】
さらに改良して、木板を作製するための原料は、ポプラ、しなのきとラジアータパインの中の１種または複数種から選択する。
【００３２】
さらに改良して、材料を使用する前に研磨処理が必要になる。
【００３３】
本発明が提供する材料は、空母内部倉庫、軍艦内部倉庫、クルーズ船内部倉庫、床、ドアまたはキャビネットを製造するために用いることができる。本発明が提供する方法で製造した材料は、環境に優しく、安全であり、人体に何の傷害も生じない。
【００３４】
本発明で提供する高周波による混合材の非接着複合材料は、強度が高く、靭性が高く、ホルムアルデヒドとキシレンの含有量が低いという特徴を有し、それとともに防水と割れ防止の性能を有する。
【図面の簡単な説明】
【００３５】
【図１】高周波による混合材の非接着複合材料による断面図（各前処理木板は間接荷重方向に重ねて積層板を作製する）
【図２】高周波による混合材の非接着複合材料による上面図（各前処理木板は間接荷重方向に重ねて積層板を作製する）
【図３】木板とガラス板で作製した高周波による混合材の無接着複合材料の写真（１は第１枚の木板であり、２はＰＶＢ中間膜であり、３は第２枚の木板であり、４は第３枚の木板であり、５は第４枚の木板であり、６はほぞ先であり、７はほぞ穴である）
【発明を実施するための形態】
【００３６】
実施例１−８
本発明の実施例１−８に係る８種類の高周波による混合材の非接着複合材料の製造方法は、密度０．７ｋｇ／ｍ３以下の少なくとも２枚の木板を高周波加熱により作製し、隣接する木板の間に縮退接続層を形成し、以下のステップを含む。
【００３７】
ａ．  前処理：木板を含水率８％−１８％、厚さ１０ｃｍ以下に処理し、前処理木板を作製する。
【００３８】
ｂ．  積層処理：２枚または２枚以上の前処理木板を少なくとも１つの荷重方向に重ねて配置し、積層木板を作製し、荷重方向は、直接圧力方向と間接圧力方向とを含む。
【００３９】
ｃ．  加熱加圧処理：積層木板の縮退接続層を木板温度８０ー１００℃に加熱し、４ー６ｍｉｎ保温し、受力方向に応じて予め設定された圧縮率に従って加圧処理を行う。
【００４０】
ｄ．  硬化処理：加熱加圧処理された木板を木板温度１８０−２２０℃に高周波加熱し、５−８ｍｉｎ保温し、硬化処理を行い、硬化木板を作製する。
【００４１】
ｅ．  降温処理：水冷技術で硬化処理された木板表面を５ー１５℃／ｍｉｎの速度で木板温度７０ー９０℃まで冷却し、水冷技術の水流速は０．９ー１．５ｍ／ｓであり、木板表面温度８５ー９０℃まで冷却する時、風冷却を行い、風速が９．２ー９．７ｍ／ｓであり、風の温度が５５ー６０℃であり、好ましくは、風向と木板の上下面とのなす角度がいずれも５５ー５８°である。
【００４２】
ｆ．  養生処理：降温処理された木板を１５−２０日間常温で放置し、高周波による混合材の非接着複合材料を得る。
【００４３】
ステップｂ積層ステップでは、２枚または２枚以上の前処理木板を直接荷重方向に重ねて配置し、積層木板を作製し、隣接する２枚の前処理木板の間に熱可塑性樹脂薄膜が設置される。
【００４４】
熱可塑性樹脂薄膜は、厚さ０．５ー０．９ｍｍ、粘度１５．６ー１６．４Ｐａ．ｓ、弾性８ー９×１０６Ｐａ・ｓのＰＶＢ中間膜であり、木板とＰＶＢ中間膜の接触面の面積比は１００：１ー１００：１００である。
【００４５】
本発明のＰＶＢ膜は、上海美邦塑膠有限公司から購入したものである。
【００４６】
ステップｃの予め設定された圧縮率Ｐは、圧縮後の密度が圧縮前のいずれかの木板密度よりも高くなるように、以下の方法で予め設定する。
【００４７】
2020100131.tif 000005
【００４８】
2020100131.tif 000006
【００４９】
本発明の実施例１−８において、各木板は、加熱加圧前にいずれも上下に重ねて配列する。
【００５０】
ここで、本発明の実施例１−８の具体的なパラメータを表１に示す。
【００５１】
表１：実施例１−８の具体的なパラメータ
【表１】
2020100131.tif 000007
2020100131.tif 000008
【００５２】
ここで、ＰＶＡは、ビニルアルコール樹脂であり、ＰＶＢは、ビニルアルコールのブチルアルデヒド樹脂であり、ＰＶＣは、ポリ塩化ビニル樹脂である。加熱温度１と保温時間１は、加熱加圧処理時の温度と時間であり、加熱加圧周波数比は、加熱加圧処理の過程で、木板の中間領域と周囲領域を高周波でそれぞれ加熱して、中間領域の高周波数と周囲領域の高周波数の比であり、硬化過程周波数比は、硬化処理過程で、加熱圧縮処理された木板の中間領域と周囲領域を高周波でそれぞれ加熱して、中間領域の高周波数と周囲領域の高周波数の比であり、加熱温度２と保温時間２は、硬化時の温度と時間であり、含水率は、当該木板の平均含水率であり、当該木板では平均５つの点を測定点とし，それぞれの点において含水率を測定すると，平均含水率は５つの含水率の和を５で割った値である。
【００５３】
実施例９−１１
本発明の実施例９−１１は、実施例５の各パラメータを基礎とし、それぞれの違いは以下のとおりである。
【００５４】
木板の数は５枚とし、各木板の厚さが同じ８ｃｍであり、ステップｄ硬化処理は高周波による加熱することであり、高周波の電極配列数をＮとし、前処理後の木板を電極配列が横に並べる方向に沿ってＮ個の部分に均等に分け、各部分の平均含水率Ｑを測定し、硬化処理過程で高周波加熱する場合の木板の温度をＴ、加熱時間をｔと仮定すると、Ｑ、Ｔ、ｔは以下の条件を満たす。
【００５５】
８％≦Ｑ≦１０％の場合、１８０℃≦Ｔ≦１８５℃、１ｍｉｎ≦ｔ＜２ｍｉｎとし、
１０％＜Ｑ≦１２％の場合、１８５℃＜Ｔ≦１９０℃、２ｍｉｎ≦ｔ＜４ｍｉｎとし、
１２％＜Ｑ≦１４％の場合、１９０℃＜Ｔ≦２００℃、４ｍｉｎ≦ｔ＜５ｍｉｎとし、
１４％＜Ｑ≦１８％の場合、２００℃＜Ｔ≦２１０℃、５ｍｉｎ≦ｔ≦６ｍｉｎとし、
【００５６】
ステップｂ積層処理では、５枚の前処理木板を間接荷重方向に重ねて配置し、積層木板を作製する。隣接する第１の前処理木板と第２の前処理木板の密度は、それぞれρａとρａ以上のρｂであり、第１の前処理木板と第２の前処理木板が隣接するテクスチャ方向の縁部にはほぞ先とほぞ先の隙間を合わせたほぞ穴がそれぞれ設けられ、そのうち、ほぞ先に粗さＲａの少なくとも１つの粗面が設けられ、Ｒａ＝ｗ／ρａ、ｗ＞０であり、以下の実施例では、ｗ＝５。
【００５７】
本発明の実施例９−１１の具体的なパラメータを表２に示す。
【００５８】
表２：実施例９−１１の具体的なパラメータ（Ｎ＝５）
【表２】
2020100131.tif 000009
【００５９】
含水率は、３枚の木板の同じ部分における平均含水率である。当該３枚の木板の同じ部分で３つの点をそれぞれ測定点とし、各点の含水率を測定すると、平均含水率は９つの含水率の和を９で割った値であり、ρaは５枚の木板の中で密度の最も高い木板の密度であり、Ｒａは当該木板上のほぞ先の粗面である。
【００６０】
実施例１２
本実施例に係る高周波による混合材の非接着複合材料の製造方法は、具体的には以下のステップを含む。
【００６１】
当該木板の密度は０．５５ｋｇ／ｍ３であり、ガラス板の厚さは１．５ｃｍであり、複合材料は主に以下のステップで製造される。
【００６２】
ａ．  前処理：木板を含水率１０％、厚さ８ｃｍ以下に処理し、前処理木板を作製する。
【００６３】
ｂ．  積層処理：２枚の前処理木板を荷重方向に重ねて配置し、ガラス板を２枚の木板の間に挟み、積層木板を作製する。
【００６４】
ｃ．  加熱加圧処理：積層木板の縮退接続層を木板温度９０℃に加熱し、５ｍｉｎ保温し、予め設定された圧縮率（予め設定された圧縮率Ｐ＝３５％）に従って加圧処理を行う。
【００６５】
ｄ．  硬化処理：加熱加圧処理された木板を木板温度２２０℃に高周波加熱し、６ｍｉｎ保温し、硬化処理を行い、硬化木板を作製する。
【００６６】
ｅ．  降温処理：水冷技術で硬化処理された木板表面を１０℃／ｍｉｎの速度で木板温度８０℃まで冷却し、水冷技術の水流速は１ｍ／ｓであり、木板表面温度８８℃まで冷却する時、風冷却を行い、風速が９．５ｍ／ｓであり、風の温度が５８℃であり、好ましくは、風向と木板の上下面とのなす角度がいずれも５６°である。
【００６７】
ｆ．  養生処理：降温処理された木板を１８日間常温で放置し、高周波による混合材の非接着複合材料を得る。
【００６８】
前処理木板とガラス板との間に熱可塑性樹脂薄膜が設置される。
【００６９】
熱可塑性樹脂薄膜は、厚さ０．７ｍｍ、粘度１６Ｐａ．ｓ、弾性８．５×１０６Ｐａ・ｓのＰＶＢ中間膜であり、木板とＰＶＢ中間膜の接触面の面積比は２：１である。
【００７０】
本発明のＰＶＢ膜は、上海美邦塑膠有限公司から購入したものである。
【００７１】
ガラス板に加熱線が内蔵される。
【００７２】
実施例１３
本実施例に係る高周波による混合材の非接着複合材料の製造方法は、具体的には以下のステップを含む。
【００７３】
当該木板の密度は０．５５ｋｇ／ｍ３であり、セラミック板の厚さは１．５ｃｍであり、複合材料は主に以下のステップで製造される。
【００７４】
ａ．  前処理：木板を含水率１０％、厚さ８ｃｍ以下に処理し、前処理木板を作製する。
【００７５】
ｂ．  積層処理：２枚の前処理木板を少なくとも１つの荷重方向に重ねて配置し、積層木板を作製し、荷重方向は、直接圧力方向と間接圧力方向とを含む。
【００７６】
ｃ．  加熱加圧処理：積層木板の縮退接続層を木板温度９０℃に加熱し、５ｍｉｎ保温し、受力方向に応じて予め設定された圧縮率（P＝３５％）に従って加圧処理を行う。
【００７７】
ｄ．  硬化処理：加熱加圧処理された木板を木板温度２００℃に高周波加熱し、６ｍｉｎ保温し、硬化処理を行い、硬化木板を作製する。
【００７８】
ｅ．  降温処理：水冷技術で硬化処理された木板表面を１０℃／ｍｉｎの速度で木板温度８０℃まで冷却し、水冷技術の水流速は１ｍ／ｓであり、木板表面温度８８℃まで冷却する時、風冷却を行い、風速が９．５ｍ／ｓであり、風の温度が５８℃であり、好ましくは、風向と木板の上下面とのなす角度がいずれも５６°である。
【００７９】
ｆ．  養生処理：降温処理された木板を１８日間常温で放置し、高周波による混合材の非接着複合材料を得る。
【００８０】
前処理木板とセラミック板との間に熱可塑性樹脂薄膜が設置される。
【００８１】
熱可塑性樹脂薄膜は、厚さ０．７ｍｍ、粘度１６Ｐａ．ｓ、弾性８.５×１０６Ｐａ・ｓのＰＶＢ中間膜であり、木板とＰＶＢ中間膜の接触面の面積比は２：１である。
【００８２】
本発明のＰＶＢ膜は、上海美邦塑膠有限公司から購入したものである。
【００８３】
実施例１４
本実施例に係る高周波による混合材の非接着複合材料の製造方法は、具体的には以下のステップを含む。
【００８４】
当該木板の密度は０．５５ｋｇ／ｍ３であり、鉄板の厚さは１．５ｃｍであり、複合材料は主に以下のステップで製造される。
【００８５】
ａ．  前処理：木板を含水率１０％、厚さ８ｃｍ以下に処理し、前処理木板を作製する。
【００８６】
ｂ．  積層処理：２枚の前処理木板を荷重方向に重ねて配置し、積層木板を作製する。
【００８７】
ｃ．  前加熱処理：積層木板を１１０℃に高周波で前加熱し、前加熱された木板を作製する。
【００８８】
ｄ．  加熱加圧処理：２枚の前加熱処理された木板の間に鉄板を入れ、鉄板と前加熱木板との間に熱可塑性樹脂薄膜を入れ、５ｍｉｎ保持し、さらに予め設定された圧縮率（予め設定された圧縮率Ｐ＝３０％）に従って加圧処理を行う。
【００８９】
ｅ．  降温処理：水冷技術で硬化処理された木板表面を１０℃／ｍｉｎの速度で木板温度８０℃まで冷却し、水冷技術の水流速は１ｍ／ｓであり、木板表面温度８８℃まで冷却する時、風冷却を行い、風速が９．５ｍ／ｓであり、風の温度が５８℃であり、好ましくは、風向と木板の上下面とのなす角度がいずれも５６°である。
【００９０】
ｆ．  養生処理：降温処理された木板を１８日間常温で放置し、高周波による混合材の非接着複合材料を得る。
【００９１】
熱可塑性樹脂薄膜は、厚さ０．７ｍｍ、粘度１６Ｐａ．ｓ、弾性８.５×１０６Ｐａ・ｓのＰＶＢ中間膜であり、木板とＰＶＢ中間膜の接触面の面積比は２：１である。
【００９２】
本発明のＰＶＢ膜は、上海美邦塑膠有限公司から購入したものである。
【００９３】
ここで、鉄板を別の金属板に置き換えてもよい。
【００９４】
実施例１５
本実施例に係る高周波による混合材の非接着複合材料の製造方法は、具体的には以下のステップを含む。
【００９５】
当該木板の密度は０．５５ｋｇ／ｍ３であり、鉄板の厚さは１．５ｃｍであり、複合材料は主に以下のステップで製造される。
【００９６】
ａ．  前処理：木板を含水率１０％、厚さ８ｃｍ以下に処理し、前処理木板を作製する。
【００９７】
ｂ．  積層処理：１枚の前処理木板に砂絵を設置し、当該砂絵の上に熱可塑性樹脂薄膜を覆い、さらに熱可塑性樹脂薄膜の上にガラス板を重ねて配置し、積層木板を作製する。
【００９８】
ｃ．  加熱加圧処理：積層木板の縮退接続層を木板温度９０℃に加熱し、５ｍｉｎ保温し、受力方向に応じて予め設定された圧縮率（P＝３５％）に従って加圧処理を行う。
【００９９】
ｄ．  硬化処理：加熱加圧処理された木板を木板温度２００℃に高周波加熱し、６ｍｉｎ保温し、硬化処理を行い、硬化木板を作製する。
【０１００】
ｅ．  降温処理：水冷技術で硬化処理された木板表面を１０℃／ｍｉｎの速度で木板温度８０℃まで冷却し、水冷技術の水流速は１ｍ／ｓであり、木板表面温度８８℃まで冷却する時、風冷却を行い、風速が９．５ｍ／ｓであり、風の温度が５８℃であり、好ましくは、風向と木板の上下面とのなす角度がいずれも５６°である。
【０１０１】
ｆ．  養生処理：降温処理された木板を１８日間常温で放置し、高周波による混合材の非接着複合材料を得る。
【０１０２】
熱可塑性樹脂薄膜は、厚さ０．７ｍｍ、粘度１６Ｐａ．ｓ、弾性８.５×１０６Ｐａ・ｓのＰＶＢ中間膜であり、木板とＰＶＢ中間膜の接触面の面積比は２：１である。
【０１０３】
本発明のＰＶＢ膜は、上海美邦塑膠有限公司から購入したものである。
【０１０４】
実施例１６
本実施例に係る高周波による混合材の非接着複合材料の製造方法は、具体的には以下のステップを含む。
【０１０５】
当該木板の密度は０．５５ｋｇ／ｍ３であり、鉄板の厚さは１．５ｃｍであり、複合材料は主に以下のステップで製造される。
【０１０６】
ａ．  前処理：木板を含水率１０％、厚さ８ｃｍ以下に処理し、前処理木板を作製する。
【０１０７】
ｂ．  積層処理：１枚の前処理木板に写真を設置し、当該写真の上に熱可塑性樹脂薄膜を覆い、さらに熱可塑性樹脂薄膜の上にガラス板を重ねて配置し、積層木板を作製する。
【０１０８】
ｃ．  加熱加圧処理：積層木板の縮退接続層を木板温度９０℃に加熱し、５ｍｉｎ保温し、受力方向に応じて予め設定された圧縮率（P＝３５％）に従って加圧処理を行う
【０１０９】
ｄ．  硬化処理：加熱加圧処理された木板を木板温度２００℃に高周波加熱し、６ｍｉｎ保温し、硬化処理を行い、硬化木板を作製する。
【０１１０】
ｅ．  降温処理：水冷技術で硬化処理された木板表面を１０℃／ｍｉｎの速度で木板温度８０℃まで冷却し、水冷技術の水流速は８８ｍ／ｓであり、木板表面温度８５ー９０℃まで冷却する時、風冷却を行い、風速が９．５ｍ／ｓであり、風の温度が５８℃であり、好ましくは、風向と木板の上下面とのなす角度がいずれも５６°である。
【０１１１】
ｆ．  養生処理：降温処理された木板を１８日間常温で放置し、高周波による混合材の非接着複合材料を得る。
【０１１２】
熱可塑性樹脂薄膜は、厚さ０.７ｍｍ、粘度１６Ｐａ．ｓ、弾性８.５×１０６Ｐａ・ｓのＰＶＢ中間膜であり、木板とＰＶＢ中間膜の接触面の面積比は２：１である。
【０１１３】
本発明のＰＶＢ膜は、上海美邦塑膠有限公司から購入したものである。
【０１１４】
実施例１７
本実施例に係る高周波による混合材の非接着複合材料の製造方法は、具体的には以下のステップを含む。
【０１１５】
当該木板の密度は０．５５ｋｇ／ｍ３であり、鉄板の厚さは１．５ｃｍであり、複合材料は主に以下のステップで製造される。
【０１１６】
ａ．  前処理：木板を含水率１０％、厚さ８ｃｍ以下に処理し、前処理木板を作製する。
【０１１７】
ｂ．  積層処理：１枚の前処理木板に４Ｄプリンターを設置し、当該木板の上に熱可塑性樹脂薄膜を覆い、さらに熱可塑性樹脂薄膜の上にガラス板を重ねて配置し、積層木板を作製する。
【０１１８】
ｃ．  加熱加圧処理：積層木板の縮退接続層を木板温度９０℃に加熱し、５ｍｉｎ保温し、受力方向に応じて予め設定された圧縮率（P＝３５％）に従って加圧処理を行う
【０１１９】
ｄ．  硬化処理：加熱加圧処理された木板を木板温度２００℃に高周波加熱し、６ｍｉｎ保温し、硬化処理を行い、硬化木板を作製する。
【０１２０】
ｅ．  降温処理：水冷技術で硬化処理された木板表面を１０℃／ｍｉｎの速度で木板温度８０℃まで冷却し、水冷技術の水流速は１ｍ／ｓであり、木板表面温度８８℃まで冷却する時、風冷却を行い、風速が９．５ｍ／ｓであり、風の温度が５８℃であり、好ましくは、風向と木板の上下面とのなす角度がいずれも５６°である。
【０１２１】
ｆ．  養生処理：降温処理された木板を１８日間常温で放置し、高周波による混合材の非接着複合材料を得る。
【０１２２】
熱可塑性樹脂薄膜は、厚さ０．７ｍｍ、粘度１６Ｐａ．ｓ、弾性８.５×１０６Ｐａ・ｓのＰＶＢ中間膜であり、木板とＰＶＢ中間膜の接触面の面積比は２：１である。
【０１２３】
本発明のＰＶＢ膜は、上海美邦塑膠有限公司から購入したものである。
【０１２４】
実施例１８
本実施例に係る高周波による混合材の非接着複合材料の製造方法は、具体的には以下のステップを含む。
【０１２５】
２枚の木板の密度は０．５５ｋｇ／ｍ３であり、複合材料は主に以下のステップで製造される。
【０１２６】
ａ．  前処理：木板を含水率１０％、厚さ８ｃｍ以下に処理し、前処理木板を作製する。
【０１２７】
ｂ．  積層処理：２枚の前処理木板を荷重方向に重ねて配置し、熱可塑性樹脂薄膜を２枚の板の間に挟み、熱可塑性樹脂薄膜の表裏両面にいずれもシトロン油を噴射し、噴射密度を０．５ｍｌ／ｃｍ２にし、積層木板を作製する。
【０１２８】
ｃ．  加熱加圧処理：積層木板の縮退接続層を木板温度９０℃に加熱し、５ｍｉｎ保温し、受力方向に応じて予め設定された圧縮率（P=３５％）に従って加圧処理を行う。
【０１２９】
ｄ．  硬化処理：加熱加圧処理された木板を木板温度２００℃に高周波加熱し、６ｍｉｎ保温し、硬化処理を行い、硬化木板を作製する。
【０１３０】
ｅ．  降温処理：水冷技術で硬化処理された木板表面を１０℃／ｍｉｎの速度で木板温度８０℃まで冷却し、水冷技術の水流速は１ｍ／ｓであり、木板表面温度８８℃まで冷却する時、風冷却を行い、風速が９．５ｍ／ｓであり、風の温度が５８℃であり、好ましくは、風向と木板の上下面とのなす角度がいずれも５６°である。
【０１３１】
ｆ．  養生処理：降温処理された木板を１８日間常温で放置し、高周波による混合材の非接着複合材料を得る。
【０１３２】
熱可塑性樹脂薄膜は、厚さ０．７ｍｍ、粘度１６Ｐａ．ｓ、弾性８.５×１０６Ｐａ・ｓのＰＶＢ中間膜であり、木板とＰＶＢ中間膜の接触面の面積比は２：１である。
【０１３３】
本発明のＰＶＢ膜は、上海美邦塑膠有限公司から購入したものである。
【０１３４】
ここで、シトロン油を別の香水に置き換えてもよく、本発明は具体的に限定されるものではない。
【０１３５】
実施例１９
本実施例に係る高周波による混合材の非接着複合材料の製造方法は、具体的には以下のステップを含む。
【０１３６】
２枚の木板の密度は０．５５ｋｇ／ｍ３であり、複合材料は主に以下のステップで製造される。
【０１３７】
ａ．  前処理：木板を含水率１０％、厚さ８ｃｍ以下に処理し、前処理木板を作製する。
【０１３８】
ｂ．  積層処理：２枚の前処理木板を荷重方向に重ねて配置し、４０本の砕けた木条を２枚の前処理木板の間に均一に配置し、前処理木板と砕けた木条との間に熱可塑性樹脂薄膜を配置し、積層木板を作製する。
【０１３９】
ｃ．  加熱加圧処理：積層木板の縮退接続層を木板温度９０℃に加熱し、５ｍｉｎ保温し、受力方向に応じて予め設定された圧縮率（ｐ=３５％）に従って加圧処理を行う。
【０１４０】
ｄ．    硬化処理：加熱加圧処理された木板を木板温度２００℃に高周波加熱し、６ｍｉｎ保温し、硬化処理を行い、硬化木板を作製する。
【０１４１】
ｅ．    降温処理：水冷技術で硬化処理された木板表面を１０℃／ｍｉｎの速度で木板温度８０℃まで冷却し、水冷技術の水流速は１ｍ／ｓであり、木板表面温度８８℃まで冷却する時、風冷却を行い、風速が９．５ｍ／ｓであり、風の温度が５８℃であり、好ましくは、風向と木板の上下面とのなす角度がいずれも５６°である。
【０１４２】
ｆ．    養生処理：降温処理された木板を１８日間常温で放置し、高周波による混合材の非接着複合材料を得る。
【０１４３】
熱可塑性樹脂薄膜は、厚さ０．７ｍｍ、粘度１６Ｐａ．ｓ、弾性８.５×１０６Ｐａ・ｓのＰＶＢ中間膜であり、木板とＰＶＢ中間膜の接触面の面積比は２：１である。
【０１４４】
本発明のＰＶＢ膜は、上海美邦塑膠有限公司から購入したものである。
【０１４５】
砕けた木条の厚さは０．８ｃｍであり、４０枚の砕けた木条を貼り付けて並べて配列し、配列後の辺の長さは前処理木板の辺の長さと同じである。
【０１４６】
プレス加工することにより製造した適切な材料が切れると、虎の皮の紋が出てくる。
【０１４７】
比較対照例１ー２３
本発明の対照例１ー２３に係る２３種類の高周波による混合材の非接着複合材料は、パラメータにおいて実施例８とそれぞれ違い，具体的なパラメータを表３、４、５に示す。
【０１４８】
表３：対照例１−８の具体的なパラメータ
【表３】
2020100131.tif 000010
【０１４９】
表４：対照例９−１６の具体的なパラメータ
【表４】
2020100131.tif 000011
2020100131.tif 000012
【０１５０】
表５：対照例１７−２３の具体的なパラメータ
【表５】
2020100131.tif 000013
2020100131.tif 000014
【０１５１】
比較対照例２４−２６
本発明の対照例２４−２６に係る３種類の高周波による混合材の非接着複合材料の製造方法は、パラメータにおいて実施例１０とそれぞれ違い，具体的なパラメータを表６に示す。
【０１５２】
表６：対照例２４−２６の具体的なパラメータ（Ｎ＝５）
【表６】
2020100131.tif 000015
【０１５３】
ここで、実施例１における２枚の木板は、ポプラとしなのきをそれぞれ採用して製造され、実施例１以外のすべての試験例及び対照例の３枚の木板は、ポプラ、しなのきとラジアータパインをそれぞれ採用して製造される。
（試験例１）
【０１５４】
各組の複合材料の性能指標の考察は以下のとおりである。
【０１５５】
実施例１ー８と対照例１ー２３の方法をそれぞれ用いて複合材料を製造し、各種類の複合材料の比重、縦紋耐圧、縦紋引張、曲げ強度、縦紋せん断、横紋せん断と１４日間の変形回復率を測定し、各種類の複合材料をそれぞれ５つの平行なサンプルを作成し、その結果を平均値として評価し、考察結果を表７に示す。
【０１５６】
表７：高温高圧処理の各パラメータの考察
【表７】
2020100131.tif 000016
【０１５７】
表７からわかるように、本発明で提供される方法により得られた複合材料の各性能指標は、いずれも良好な効果を達成しており、これらのいずれかのパラメータを変更すると、一部の性能指標が低下することになる。
（試験例２）
【０１５８】
実施例９ー１１と対照例２４ー２６の方法をそれぞれ用いて複合材料を製造し、各種類の複合材料上に５つの点（例えば４角と中心点）を測定点として均一に選び、それぞれの点の含水率を測定し、含水率の標準偏差を計算し、各種類の複合材料をそれぞれ５つの平行なサンプルを作成し、その結果を平均値として評価し、考察結果を表８に示す。
【０１５９】
表８：含水率均一度試験の結果
【表８】
2020100131.tif 000017
【０１６０】
表８からわかるように、本発明で提供される異なる点の含水量に応じて加熱温度と加熱時間を設定することで，各部分の含水率をより均一にし，各部分の性能をより均一にすることができる。
【図１】
2020100131.tif 000019
【図２】
2020100131.tif 000020
【図３】
2020100131.tif 000021